(57)【要約】【課題】目隙を防止するとともに、生産性の向上を図ることができる壁紙及びその施工方法を提供する。【解決手段】裏面に糊付けされた２枚の壁紙を、相対する端縁に貼り付けた下敷きテープと養生テープが重なるように、前記下敷きテープを下地側にして下地に貼り合わせて重ね切りする。このとき、壁紙に糊付け後、吸水による壁紙の最大伸び量に対して６０〜８０％の伸び量となるまで養生（ステップＳ１２）してから、該壁紙を前記下地に貼るため、伸縮の余裕を保ち目隙を防止できる。また、従来工法では、糊付け（ステップＳ３０）後、壁紙がほぼ伸びきる１５〜３０分後まで養生（ステップＳ３２）してから下地に貼り付ける（ステップＳ３４）のに対して、本発明では、最大伸び量の６０〜８０％程度の伸び量を示す５〜７分後程度までを養生時間としたので、大幅な養生時間の短縮が可能となり、生産性の向上を図ることができる。【選択図】図４
2008274550.tif 000002
【特許請求の範囲】
【請求項１】
裏面に糊付けされ、相対する端縁に下敷きテープと養生テープが貼り付けられた２枚の壁紙を、前記下敷きテープが下地側になるように養生テープと重ねて下地に貼り、重ね合わせ部分のほぼ中央部を長さ方向に切断して不要な切断片を取り除き、前記２枚の壁紙の切断縁を合わせて前記下地に接着する壁紙施工方法において、
前記壁紙を、糊付け後の吸水による最大伸び量に対して、６０〜８０％の伸び量となるまで養生してから、前記下地に貼ることを特徴とする壁紙施工方法。
【請求項２】
壁紙の裏面に糊付けするとともに、対向する一方の端縁に下敷きテープを貼り付け、他方の端縁に養生テープを貼り付ける工程，
前記糊付け後、吸水による壁紙の最大伸び量に対して、６０〜８０％の伸び量を示すまで養生する工程，
前記養生後、前記下敷きテープが下地側になるように前記養生テープと重ねて、２枚の壁紙を下地に貼る工程，
前記下敷きテープと養生テープの重ね合わせ部分のほぼ中央部を長さ方向に切断して、前記下敷きテープ，養生テープ，壁紙の切断片を取り除く工程，
一方の壁紙の切断縁側を前記下地に接着固定し、該切断縁に他方の壁紙の切断縁を合わせて押し込み、その継目全体を、前記他方の壁紙の膨らみ部分を含めて押圧し、前記下地に接着する工程，
を含むことを特徴とする壁紙施工方法。
【請求項３】
前記下敷きテープ，養生テープ，壁紙の切断片を取り除く工程において、これらの切断片を、切断ラインの一方側でまとめて回転させながら、前記切断ラインの他方に向けて取り除くことを特徴とする請求項２記載の壁紙施工方法。
【請求項４】
前記壁紙の養生時間が、５〜７分の範囲内であることを特徴とする請求項１〜３のいずれかに記載の壁紙施工方法。
【請求項５】
前記壁紙が、裏打ち紙と表面の化粧層からなる積層構造を有しており、前記裏打ち紙に糊付けすることを特徴とする請求項１〜４のいずれかに記載の壁紙施工方法。
【請求項６】
デンプン系，メチルセルロール系，ポリビニール系のいずれかの糊剤ないし接着剤によって、前記壁紙の糊付けを行うことを特徴とする請求項１〜５のいずれかに記載の壁紙施工方法。
【請求項７】
前記下地が、石膏ボード，石膏プラスター，モルタル，コンクリート，ケイカル板，あるいは、前記いずれかの基材にパテ処理ないしシーラー処理を施したものであることを特徴とする請求項１〜６のいずれかに記載の壁紙施工方法。
【請求項８】
請求項１〜７のいずれかの方法で施工したことを特徴とする壁紙。
【発明の詳細な説明】
【技術分野】
【０００１】
本発明は、壁紙及びその施工方法に関し、更に具体的には、壁紙の目隙の改善と生産性向上に関するものである。
【背景技術】
【０００２】
防火壁装材などに用いられる壁紙の種類には、紙系壁紙，繊維系壁紙，塩化ビニル樹脂系壁紙，プラスチック系壁紙，無機質系壁紙があり、表面の主素材と裏打ち紙が施された構造をなすものが広く利用されている。従来、壁紙を施工する際には、この壁紙の種類に応じた施工方法が選択されるが、一般的には、糊付け後の養生時間が長いほどよいとされ、接着剤の改善開発が進められてきた。
【０００３】
しかしながら、紙壁紙や珪藻土壁紙などの伸縮が大きい壁紙は、ビニル系壁紙やプラスチック系壁紙などと同じように施工した場合、継目の目隙が発生するケースが多いため、紙系壁紙類は敬遠される傾向がある。壁紙の施工上でいう目隙とは、施工時に壁紙を何枚も貼り継ぐ過程で、その継目に壁紙の伸縮によって生じる隙間のことをいう。このような目隙の要因は、吸水（糊付け）による紙の伸縮と接着剤との相性が指摘されている。
【０００４】
壁紙の施工方法には、重ね切り施工法と突き付け施工法がある。重ね切り施工法は、継目部分を数ｃｍ重ね、そのほぼ中央を２枚同時に切り込む方法で、材料を問わず一般的に行われている施工法である。突き付け施工法は、紙壁紙や織物などで、下地や現場状況によって難易度の高いケースの時に行われるが頻度が少ない。
【０００５】
紙系壁紙類の製品は、どちらの施工法を行っても、施工後の乾燥状況によって上述した目隙が起こる現象が問題となっている。壁紙の施工上、施主からは、目隙を起こさない綺麗な仕上げに完成させることが常に要望され、技術者からは、スムーズな施工により生産性（ないし作業性）の向上が可能であることが要望されている。現状では、上述したように、接着剤の改善などの観点から目隙の防止が図られており、比較的接着力が弱い低コストの糊剤を用いて目隙が起きないようにするのは困難である。
【０００６】
以上のような問題を解消するために、下記特許文献１の壁紙施工法には、６０分間オープンタイムをとった後に、第一の壁紙と第二の壁紙の重なり部分に切り込みを入れて壁紙小口面を形成し、第一の壁紙と第二の壁紙の切断片と下敷きテープを取り去り、第一の壁紙全体を下地に貼り付け、第一の壁紙の小口面に水性糊剤を塗布し養生テープを取り除き、第二の壁紙の小口面を第一の壁紙小口面に合わせて下地に貼り付け、小口部分からはみ出した水性糊剤を除去することが開示されている。
【特許文献１】特開２００６−３３６４１３公報
【発明の開示】
【発明が解決しようとする課題】
【０００７】
しかしながら、前記特許文献１に記載の背景技術では、６０分間のオープンタイム（養生時間）をとるため、施工に時間がかかるという不都合がある。また、常に、継目部分にその都度糊を付ける作業が必要となり、なおかつ、貼り合わせた後で壁紙の表にはみ出た糊を拭き取らなければならない。このため、壁紙表面を汚すおそれがあったり、拭き取りを怠ると一層汚れや継目が目立ったりするという不都合があるほか、作業工程が増えるため、生産性が高いとはいえないという不都合もある。
【０００８】
本発明は、以上の点に着目したもので、その目的は、目隙を防止するとともに、生産性の向上を図ることができる壁紙及びその施工方法を提供することである。
【課題を解決するための手段】
【０００９】
前記目的を達成するため、本発明の壁紙施工方法は、裏面に糊付けされ、相対する端縁に下敷きテープと養生テープが貼り付けられた２枚の壁紙を、前記下敷きテープが下地側になるように養生テープと重ねて下地に貼り、重ね合わせ部分のほぼ中央部を長さ方向に切断して不要な切断片を取り除き、前記２枚の壁紙の切断縁を合わせて前記下地に接着する壁紙施工方法において、前記壁紙を、糊付け後の吸水による最大伸び量に対して、６０〜８０％の伸び量となるまで養生してから、前記下地に貼ることを特徴とする。
【００１０】
他の発明の壁紙施工方法は、壁紙の裏面に糊付けするとともに、対向する一方の端縁に下敷きテープを貼り付け、他方の端縁に養生テープを貼り付ける工程，前記糊付け後、吸水による壁紙の最大伸び量に対して、６０〜８０％の伸び量を示すまで養生する工程，前記養生後、前記下敷きテープが下地側になるように前記養生テープと重ねて、２枚の壁紙を下地に貼る工程，前記下敷きテープと養生テープの重ね合わせ部分のほぼ中央部を長さ方向に切断して、前記下敷きテープ，養生テープ，壁紙の切断片を取り除く工程，一方の壁紙の切断縁側を前記下地に接着固定し、該切断縁に他方の壁紙の切断縁を合わせて押し込み、その継目全体を、前記他方の壁紙の膨らみ部分を含めて押圧し、前記下地に接着する工程，を含むことを特徴とする。主要な形態の一つは、前記下敷きテープ，養生テープ，壁紙の切断片を取り除く工程において、これらの切断片を、切断ラインの一方側でまとめて回転させながら、前記切断ラインの他方に向けて取り除くことを特徴とする。
【００１１】
他の形態は、前記壁紙の養生時間が、５〜７分の範囲内であることを特徴とする。更に他の形態は、前記壁紙が、裏打ち紙と表面の化粧層からなる積層構造を有しており、前記裏打ち紙に糊付けすることを特徴とする。更に他の形態は、デンプン系，メチルセルロール系，ポリビニール系のいずれかの糊剤ないし接着剤によって、前記壁紙の糊付けを行うことを特徴とする。更に他の形態は、前記下地が、石膏ボード，石膏プラスター，モルタル，コンクリート，ケイカル板，あるいは、前記いずれかの基材にパテ処理ないしシーラー処理を施したものであることを特徴とする。本発明の壁紙は、前記いずれかの方法で施工したことを特徴とする。本発明の前記及び他の目的，特徴，利点は、以下の詳細な説明及び添付図面から明瞭になろう。
【発明の効果】
【００１２】
本発明は、裏面に糊付けされた２枚の壁紙を、相対する端縁に貼り付けた下敷きテープと養生テープが重なるように、前記下敷きテープを下地側にして貼り付けて重ね切りする際に、前記壁紙に糊付け後、吸水による壁紙の最大伸び量に対して、６０〜８０％の伸び量となるまで養生してから、該壁紙を前記下地に貼ることとした。このため、伸縮の余裕を保って目隙を防止するとともに、養生時間の短縮により生産性の向上を図ることができる。
【発明を実施するための最良の形態】
【００１３】
以下、本発明を実施するための最良の形態を、実施例に基づいて詳細に説明する。
【実施例１】
【００１４】
最初に、図１〜図５を参照しながら、本発明の実施例１を説明する。図１(A)は、本実施例で使用する壁紙を裏側から見た平面図，図１(B)は、前記壁紙の端縁同士を重ね合わせた状態を表側から見た平面図である。図２は、本実施例の施工工程の一例を示す断面図，図３は、本実施例の切断片の取り除き工程の一例を示す図である。図４は、本実施例と従来技術の施工工程を示すフローチャートである。図５は、紙系壁紙の吸水特性を示す図であり、(A)は吸水後の壁紙巾の経時変化を示す図，(B)は吸水後の伸縮強度の経時変化を示す図である。
【００１５】
＜紙壁紙の一般的な性質＞・・・本発明の壁紙施工方法は、各種壁紙に適用可能であるが、特に目隙が生じやすい紙系壁紙の施工に好適である。まず、紙壁紙の一般的な性質について図５を参照して説明する。前記図５(A)は、９２ｃｍ巾の紙壁紙に水のみを吸収させた場合の壁紙巾の経時変化を示すものであって、横軸は吸水後の経過時間［分］、横軸は壁紙の巾［ｍｍ］を表している。図５(A)に示すように、壁紙は、吸水後、徐々に伸びて３０分前後でピークを示し、１０分間前後ピーク状態で安定した後、縮み始める。そして、おおむね、６０〜７０分前後で元の寸法（９２ｃｍ）に戻るが、その後も若干縮み、最終的には、元寸法を若干下回る寸法で安定する。
【００１６】
また、図５(B)は、５ｃｍ（巾）×９２ｃｍ（長さ）の紙壁紙に水のみを吸収させた場合の伸縮強度の経時変化を示すものであって、横軸は吸水後の経過時間［分］、縦軸は伸縮強度［ｇ］を表している。図５(B)に示すように、吸水後、５〜１０分の間は、縮む影響は受けず、２０分後でも影響は比較的弱いものの、時間の経過とともに、その力は強くなり、経過後６０分（１時間）で約１．１５ｋｇを示し、経過後１０５分（１時間４５分）で最大値２．２３ｋｇを示している。このような壁紙の縮む力の大きさが目隙を発生させる要因にもなっている。本発明では、以上のような壁紙の吸水特性を利用して、目隙の発生を防止するものである。なお、前記図５(A)及び図５(B)に示した吸水特性は、水のみを吸収させた場合の試験結果であり、施工時の糊付けによる吸水の場合は、固形分（糊）の影響や壁紙の材質により、前記図５(A)，(B)とは異なる数値を示すが、全体的な傾向は同様である。
【００１７】
＜作用＞・・・次に、本実施例の作用を説明する。本実施例は、連続する壁紙を貼る際に、はじめに２枚の壁紙の継目部分を重ねて、その重ね合わせ部分のほぼ中央をカットし、一方の壁紙を下地に接着固定させてから、他方の壁紙を継目に合わせて押さえ込んで仕上げる公知の重ね切り工法に、本発明を適用したものである。図１(A)に示すように、壁紙１０は、全体が略長方形であって、裏面１０Ｂに糊付けされるとともに、該裏面１０Ｂの対向する端縁の一方に下敷きテープ１２が貼り付けられ、他方の端縁に養生テープ１４が貼り付けられる。前記壁紙１０は、例えば、裏打ち紙と表面の化粧層からなる積層構造の紙系壁紙であって、前記裏打ち紙側の主面が前記裏面１０Ｂに相当する。他の壁紙２０も、前記壁紙１０と同様の構成となっている。
【００１８】
これら壁紙１０，２０は、あらかじめ割付で裁断した一方の壁紙１０の裏面１０Ｂに糊１６（図２参照）を塗布して四隅を糊刷毛でよくしごき、対向する端縁の一方に下敷きテープ１２を貼り、他方の端縁に養生テープ１４が貼り付けられる（ステップＳ１０）。前記糊１６としては、例えば、公知のデンプン系，メチルセルロース系，ポリビニール系の接着剤（ないし糊剤）や、壁紙用接着剤のいずれかが用いられる。また、前記糊付けと下敷きテープ１２及び養生テープ１４の貼り付けは、手作業に限定されるものではなく、公知の糊付け機によって行うようにしてもよい。
【００１９】
以上のようにして糊付けした壁紙１０は、軽く折りたたんで放置し、糊付け後５〜７分経過してから、図１(B)及び図２(A)に示すように、前記下敷きテープ１２が下地２２側を向くように、前記下地２２に貼り付ける。前記下地２２は、石膏ボード，石膏プラスター，モルタル，コンクリート，ケイカル板などの基材や、これらの基材にパテ処理やシーラー処理を施したものが用いられ、完全に乾燥した状態で前記壁紙１０が貼り付けられる。次に、前記壁紙１０と同様に、他方の壁紙２０についても同様に糊１６を塗布するとともに、下敷きテープ１２と養生テープ１４を貼り付ける。そして、糊付けから５〜７分経過してから、図２(A)に示すように、前記養生テープ１４を、前記壁紙１０の下敷きテープ１２が設けられた部分と重ね合わせる。このとき、前記下敷きテープ１２と養生テープ１４が重なり合う位置で、必要に応じて柄合わせを行ってから、前記壁紙２０を下地１６に貼り付ける（ステップＳ１２及びステップＳ１４）。
【００２０】
本実施例では、上述したように、糊付け後５〜７分経過してから、壁紙１０，２０を下地２２に貼り付けることとなっている。通常、有効巾が９２ｃｍの紙壁紙は、糊付け後約１５分で、１４ｍｍ程度の最大の伸びを示す。このため、従来行われてきた工法のように、糊付け後（ステップＳ３０）、壁紙が最大に伸びきった状態となる１５分〜３０分後程度まで養生時間をとると（ステップＳ３２）、前記図５に示した紙の伸縮特性にもとづく寸法の縮小により、後述する仕上げ工程（ステップＳ４０）後に、継目に目隙が生じてしまう。反対に、糊付け後すぐに下地２２に貼ると、後伸びするため、継目に膨らみが生じてしまうことになる。一方、前記有効巾９２ｃｍの壁紙は、糊付け後の経過時間が５分の時点では約１０ｍｍ，７分の時点では約１１ｍｍの伸びを示す。これは、上述した最大伸び量の１４ｍｍに対して、それぞれ約７１．４％，７８．６％を示す。このように、糊付けによる吸水後の最大伸び量に対して、約６０〜８０％の範囲内の伸び量を示す時点で下地２２への貼り付けを行うことにより、伸縮の余裕を保つことができるため、目隙を防止して良好な仕上がりを得ることができる。
【００２１】
次に、図２(A)に点線で示すように、前記下敷きテープ１２と養生テープ１４が重なり合う部分のほぼ中央部を、カットライン１８に沿って長さ方向に切り込む（ステップＳ１６）。そして、図２(B)に示すように、下敷きテープ１２，養生テープ１４，壁紙１０の切断片１０Ｃ，壁紙２０の切断片２０Ｃを取り除く（ステップＳ１８）。このとき、本実施例では、図３に示すように、前記下敷きテープ１２，養生テープ１４，切断片１０Ｃ及び２０Ｃを、カットライン１８の一方の端部（図示の例では下側）でまとめて、図３に矢印Ｆ３ａに示すように回転させながら、矢印Ｆ３ｂで示すように、他方の端部（図示の例では上側）に向けて取り除いている。このようにすると、効率よく取り除くことができるとともに、壁紙の裏面１０Ｂ，２０Ｂに塗布した糊１６が、表面１０Ａ，２０Ａに付着するのを防止することができる。
【００２２】
その後、図２(C)に示すように、壁紙１０の継目部分を先に下地２２に接着固定させる。そして、図２(D)に示すように、前記壁紙１０の切断面１０Ｄに、他方の壁紙２０の切断面２０Ｄを合わせるように、前記壁紙２０の継目部分を、前記壁紙１０の継目部分に押し込むように合わせる。この際、図２(D)に示すように、壁紙２０側に多少の膨らみ２４ができる。これは、壁紙２０が最大の伸びを示す前に重ね切りを行っており、切断後にも若干壁紙２０が伸びるために生じるものである。しかしながら、図２(E)に示すように、継目２８をローラ２６などを用いて押圧して全体を収めて仕上げる（ステップＳ２０）ことにより、乾燥後に縮みが生じても、前記膨らみ２４が余裕となるため目隙を防止し、継目２８の存在が実質的に感知できないような壁紙施工が可能となる。
【００２３】
図４は、糊付け後の経過時間を時間軸として、本実施例と従来技術の工法を比較したフローチャートである。図４に示すように、従来工法では、糊付け（ステップＳ３０）後、壁紙が最大に伸びた状態となる１５分〜３０分後程度まで養生（ステップＳ３２）してから、貼り付け（ステップＳ３４），重ね切り（ステップＳ３６），切断片除去（ステップＳ３８），仕上げ（ステップＳ４０）を行っている。これに対して、本実施例では、糊付け（ステップＳ１０）後、５〜７分後程度まで養生（ステップＳ１２）してから貼り付け（ステップＳ１４）以降の工程を行っている。すなわち、５〜７分の間隔で施工を行うことができるため、上述した目隙の防止効果に加えて、従来工法よりも大幅な施工時間の短縮を図ることができ、生産性の向上を図ることが可能となる。
【００２４】
＜実験例＞・・・次に、本実施例の実験例について説明する。まず、本実施例のサンプルとして、市販品のデンプン系接着剤Ａ（接着力弱め）と煮糊アク止め接着剤の２種類の糊１６をそれぞれ裏面１０Ｂ，２０Ｂに塗布し、下敷きテープ１２及び養生テープ１４を貼り付けた壁紙を用意する。そして、それぞれを、シーラー処理を施した下地２２と、処理なしの下地２２に、上述した養生時間経過後に貼り付けた場合の４通りについて、目隙幅の測定を行った。目隙幅の測定は、施工作業完了後、完全に壁紙が乾いた状態において、マイクロスコープを用いて行った。これと合わせて、１ｍ離れた地点での目視による目隙の確認を行った。一方、比較例としては、酢酸ビニル系接着剤と、デンプン系接着剤Ｂの接着力の強い２種類を用いて糊付けし、従来工法のように、壁紙がほぼ伸び切った状態となるまで養生してから、シーラー処理ありの下地２２と処理なしの下地２２に貼り付けた場合の４通りについて、目隙幅の測定及び目視による確認を行った。なお、比較例で用いる壁紙は、柄の違いを除き、品質，成分，表面化粧層，エンボス，裏打ち紙等が実施例で用いたものと同等品を使用した。
【００２５】
なお、目隙幅の評価は、以下の通りとした。
目隙は全く見えない            １０μｍ未満
目隙はほとんど見えない        １０μｍ〜２０μｍ未満
目隙が僅かに見える            ２０μｍ〜５０μ未満
目隙が見える                  ５０μｍ〜１００μｍ未満
目隙がはっきり見える          １００μｍ以上
【００２６】
前記実施例と比較例についての試験結果が、以下の表１に示されている。
【表１】
2008274550.tif 000003
【００２７】
表１に示すように、本実施例の工法で施工した場合は、４通りの全ての場合について２０μｍ以下の目隙幅を示し、１ｍ離れた地点での目視でも、ほとんど継目を感知できなかった。一方、従来工法で施工した比較例では、４通りの測定結果の平均が５０μｍを超えており、目視すると継目がわずかながら感知される結果となった。なお、実施例では、壁紙１０，２０と下地２２の相性の点からみると、シーラー処理なしの下地のほうが、若干伸縮を安定させる傾向があるものの、シーラー処理ありの場合と大きな差は見られなかったため、現場の下地基材の状況が施工に支障をきたすことはないと考えられる。
【００２８】
このように、実施例１によれば、裏面に糊付けされた２枚の壁紙１０，２０を、相対する端縁に貼り付けた下敷きテープ１２と養生テープ１４が重なるように、前記下敷きテープを下地側にして貼り付けて重ね切りする際に、壁紙裏面１０Ｂ，２０Ｂに糊付け後、吸水による壁紙の最大伸び量に対して、６０〜８０％の伸び量となるまで養生してから前記下地２２に貼ることとした。このため、伸縮の余裕を保って目隙を防止するとともに、養生時間の短縮により生産性の向上を図ることができる。また、強力な接着剤を用いることなく、比較的接着力が弱く安価な市販の糊を用いることができるため、コスト低減も可能となる。
【００２９】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。糊１６や下地２２も一例であり、他の公知の各種の糊剤（ないし接着剤）や下地基材を用いてもよい。また、前記壁紙１０，２０も一例であり、エンボス加工が施されているものなどを利用するようにしてもよい。もちろん、天井に施工する場合も含まれる。
(2)前記実施例で示した作用も一例であり、同様の効果を奏するように適宜変更してよい。例えば、前記実施例では、壁紙１０及び２０の重ね合わせ部分を切断する際に、下敷きテープ１２を完全に分断することとしたが、これも一例であり、前記下敷きテープ１２によって下地２２を保護することができれば、前記下敷きテープ１２に切り目を入れる程度であってもよい。また、前記実施例では、継目２８の押圧にローラ２６を用いることとしたが、これも一例であり、ヘラを利用するなど必要に応じて適宜変更可能である。
(3)前記実施例では、本発明を、紙壁紙や珪藻土壁紙など、伸縮性の大きい紙系壁紙の施工に適用することとしたが、他の公知の各種の壁紙の施工に本発明は適用可能である。
【産業上の利用可能性】
【００３０】
本発明によれば、裏面に糊付けされた２枚の壁紙を、相対する端縁に貼り付けた下敷きテープと養生テープが重なるように、前記下敷きテープを下地側にして貼り付けて重ね切りする際に、前記壁紙の裏面に糊付け後、吸水による壁紙の最大伸び量に対して、６０〜８０％の伸び量となるまで養生してから、該壁紙を前記下地に貼ることとした。これにより、伸縮の余裕を保って目隙を防止するとともに、養生時間の短縮により生産性の向上が可能となるため、壁紙施工方法に適用できる。特に、吸水による伸縮が大きい紙系壁紙の施工に好適である。
【図面の簡単な説明】
【００３１】
【図１】本発明の実施例１で使用する壁紙を示す図であり、(A)は前記壁紙を裏側から見た平面図，(B)は前記壁紙の端縁同士を重ね合わせた状態を表側から見た平面図である。
【図２】前記実施例１の施工工程の一例を示す断面図である。
【図３】前記実施例１の切断片の取り除き工程の一例を示す図である。
【図４】本実施例と従来技術の施工工程を示すフローチャートである。
【図５】紙系壁紙の吸水特性を示す図であり、(A)は吸水後の壁紙巾の経時変化を示す図，(B)は吸水後の伸縮強度の経時変化を示す図である。
【符号の説明】
【００３２】
１０，２０：壁紙
１０Ａ，２０Ａ：表面
１０Ｂ，２０Ｂ：裏面
１０Ｃ，２０Ｃ：切断片
１０Ｄ，２０Ｄ：切断面
１２：下敷きテープ
１４：養生テープ
１６：糊
１８：カットライン
２２：下地
２４：膨らみ
２６：ローラ
２８：継目
【図１】
2008274550.tif 000004
【図２】
2008274550.tif 000005
【図３】
2008274550.tif 000006
【図４】
2008274550.tif 000007
【図５】
2008274550.tif 000008